(57)【特許請求の範囲】
【請求項１】
シリコン単結晶引き上げに用いるシリカガラスルツボであって、前記ルツボの内表面に鉱化剤を備え、前記鉱化剤は、Ca、Sr、Ba、Ra、Ti、Zr、Cr、Mo、Fe、Co、Ni、Cu、及びAgのうちの少なくとも一つの原子を含み、前記内表面上での前記鉱化剤の濃度が１．０×１０５〜３．０×１０１１個／ｃｍ２であるシリカガラスルツボ。
【請求項２】
前記鉱化剤は、Ca、Ba、Fe、及びTiのうちの少なくとも一つの原子を含む請求項１に記載のルツボ。
【請求項３】
前記鉱化剤は、Ca及びFeのうちの少なくとも一つの原子を含む請求項１に記載のルツボ。
【請求項４】
前記鉱化剤の濃度は、１．０×１０８〜３．０×１０１１個／ｃｍ２である請求項１〜３の何れか１つに記載のルツボ。
【請求項５】
請求項１〜４の何れか１つのルツボ内で多結晶シリコンを溶融させてシリコンインゴットの引き上げを行う工程を行うシリコンインゴットの製造方法。
【請求項６】
前記引き上げを行った後、多結晶シリコンを再充填及び溶融させて、シリコンインゴットの再度の引き上げを行う工程を備える請求項５に記載の方法。
【発明の詳細な説明】
【技術分野】
【０００１】
本発明は、シリカガラスルツボ及びシリコンインゴットの製造方法に関する。
【背景技術】
【０００２】
シリコン単結晶は、一般に、シリカガラスルツボ内で高純度の多結晶シリコンを溶融させてシリコン融液を得て、このシリコン融液に種結晶の端部を浸けて回転させながら引き上げることによって製造する。
【０００３】
シリコン融液は、シリコンの融点が１４１０℃であるので、それ以上の温度に維持される。この温度では、シリカガラスルツボとシリコン融液とが反応して、ルツボの壁の厚さが徐々に減少する。ルツボの壁の厚さが減少するとその強度が低下し、それによってルツボの座屈や沈み込みといった現象が発生するという問題が生じる。
【０００４】
また、ルツボとシリコン融液の反応によってルツボの内表面に島状結晶が形成される。この島状結晶は、周囲が茶色であることから、ブラウンリングと呼ばれている。ブラウンリングは、中央部の厚さが薄いので、ブラウンリングの中心部が溶損によって剥離する場合がある。この剥離が生じると、剥離された結晶片がシリコンインゴットに混入したり、剥離された後に露出されたガラス面で新たに生成された微細な結晶（ブラウンリングと同じ成分）が剥離してシリコンインゴットに混入したりして、シリコンインゴットの結晶性を悪化させる。
【０００５】
これらの問題を解決するために、ルツボの内表面にアルカリ土類金属を添加することによってルツボ内表面を結晶化させて、ルツボの強度を向上させると共にブラウンリングの発生を抑制する技術が知られている（例えば特許文献１や２を参照）。
【先行技術文献】
【特許文献】
【０００６】
【特許文献１】特許３０４６５４５号明細書
【特許文献２】特許３１００８３６号明細書
【発明の概要】
【発明が解決しようとする課題】
【０００７】
シリカガラスルツボは、高温化では強度が十分ではないので、通常は、ルツボの外表面とほぼ同じ形状の内表面を有するカーボンサセプタ内にルツボを収容した状態でシリコンインゴットの引き上げが行われる。カーボンサセプタの内表面とルツボの外表面の間には、通常、わずかに隙間が空いている。
【０００８】
内表面にアルカリ土類金属が添加されていないルツボでは、ルツボが加熱されるに従って粘度が低下し、ルツボがカーボンサセプタに馴染む。一方、特許文献１及び２のように、ルツボの内表面にアルカリ土類金属が比較的高濃度で添加されているルツボでは、引き上げの初期段階においてルツボ内面が結晶化されてルツボが柔軟性を失うので、ルツボがカーボンサセプタに馴染まない。
【０００９】
これまで、ルツボは、一本のシリコンインゴットの引き上げのために利用され、引き上げ後は再利用されずに廃棄されるのが一般的であった（このような引き上げを「シングル引き上げ）と称する。）。ところが、近年は、シリコンインゴットのコスト低減のために、シリコンインゴットを一本引き上げた後、ルツボが冷える前に多結晶シリコンを再充填・溶融して、二本目以降のシリコンインゴットの引き上げが行われるようになってきた。このように、一つのルツボで複数本のシリコンインゴットの引き上げを行うことを「マルチ引き上げ」と称する。
【００１０】
特許文献１及び２のルツボがシングル引き上げに使用される場合には、内表面に形成された強度の高い結晶層によってルツボの座屈や沈み込みが抑制されていた。しかし、このルツボは、上記の理由により、カーボンサセプタに馴染まないので、マルチ引き上げに使用されて溶損によりルツボの壁厚が薄くなると、ルツボの座屈や沈み込みが起こりやすくなる。内表面が結晶化されているルツボにおいて座屈が起こると、シリコン融液に多量の結晶片が混入し、シリコン結晶の歩留まりを低下させる。
【００１１】
本発明はこのような事情に鑑みてなされたものであり、マルチ引き上げにおいてシリカガラスルツボの座屈や沈み込みを抑制することができるシリカガラスルツボを提供するものである。
【課題を解決するための手段】
【００１２】
本発明によれば、シリコン単結晶引き上げに用いるシリカガラスルツボであって、前記ルツボの内表面に鉱化剤を備え、前記鉱化剤は、Ca、Sr、Ba、Ra、Ti、Zr、Cr、Mo、Fe、Co、Ni、Cu、及びAgのうちの少なくとも一つの原子を含み、前記内表面上での前記鉱化剤の濃度が１．０×１０５〜１．０×１０１７個／ｃｍ２であるシリカガラスルツボが提供される。
【００１３】
本発明のルツボは、ルツボの内表面上に、Ca、Sr、Ba、Ra、Ti、Zr、Cr、Mo、Fe、Co、Ni、Cu、及びAgの少なくとも一つの原子を含む鉱化剤を備え、この鉱化剤の濃度が１．０×１０５〜１．０×１０１7個／ｃｍ２であることを特徴としている。この濃度は、特許文献１及び２で開示されている濃度よりも低い濃度である。内表面上での鉱化剤がこのような低い濃度である場合、内表面の結晶化が促進される度合いが小さいので、内表面全体に結晶層が形成される前に、シリコン融液とルツボとの反応によってルツボ内表面にブラウンリングが形成される。そして、上記鉱化剤はブラウンリングの中心部の結晶化を促進して、この中心部の結晶層の厚さを増大させる。ブラウンリングは、シリコン融液との接触時間が長くなるにつれて、その径が大きくなるので、長時間経過後はルツボ内面の大部分がブラウンリングで覆われてルツボの強度が確保される。また、ブラウンリングの中心部の厚さが増大すると、ブラウンリングの剥離が抑制されるので、シリコンインゴットの結晶性の悪化が抑制される。
【００１４】
特許文献１及び２のように鉱化剤を比較的高い濃度の鉱化剤をルツボ内表面に備えると、ルツボが加熱されると比較的短時間でルツボの内表面全体が結晶化されて硬直化し、シリカガラスルツボの外周にあるカーボンサセプタに馴染まない。この状態でルツボ内表面に熱歪みなどに起因する応力が加わると、内表面の結晶層にクラックが入る場合がある。クラックが入るとその奥のガラス面が露出するので、内表面に鉱化剤を有さないルツボと同様の問題が生じる。一方、本発明のルツボによれば、ブラウンリングは加熱の初期段階では内表面全体には形成されていないので、特許文献１及び２のルツボのように結晶層にクラックが入ることに起因する問題を避けることができる。
【００１５】
また、本発明のルツボは、ルツボ内面の結晶化の速度が比較的遅いので、シリコンインゴットの引き上げ時にルツボが加熱されると、まず、ルツボが軟化してルツボがカーボンサセプタに馴染んで、ルツボがカーボンサセプタにしっかりと保持される。ルツボがカーボンサセプタに馴染むので、マルチ引き上げに使用されても、ルツボの座屈や沈み込みが起こりにくい。
【図面の簡単な説明】
【００１６】
【図１】本発明の一実施形態のシリカガラスルツボの構造を示す断面図である。
【図２】図１中の領域Ａの拡大図である。
【図３】本発明の実施例における、シリコン融液への浸漬時間とブラウンリング中央部の結晶層の厚さの関係を示すグラフである。
【図４】本発明の実施例における、鉱化剤濃度とブラウンリング密度の関係を示すグラフである。
【発明を実施するための形態】
【００１７】
１．シリカガラスルツボの構成
以下、図１〜図２を用いて、本発明の一実施形態のシリカガラスルツボについて説明する。図１は、本実施形態のシリカガラスルツボの構造を示す断面図であり、図２は、図１中の領域Ａの拡大図である。
【００１８】
本実施形態のシリカガラスルツボ１は、シリコン単結晶引き上げに用いるシリカガラスルツボ１であって、ルツボ１の内表面上に鉱化剤３ａを備え、鉱化剤３ａは、鉱化剤は、Ca、Sr、Ba、Ra、Ti、Zr、Cr、Mo、Fe、Co、Ni、Cu、及びAgのうちの少なくとも一つの原子を含み、前記内表面上での前記鉱化剤の濃度が１．０×１０５〜１．０×１０１７個／ｃｍ２である。
【００１９】
以下、各構成要素について詳細に説明する。
【００２０】
（１）シリカガラスルツボ１
本実施形態のシリカガラスルツボ１は、シリコン単結晶の引き上げに用いられるものであり、シングル引き上げとマルチ引き上げのどちらに用いてもよいが、マルチ引き上げに用いることが好ましい。なぜなら、本実施形態のシリカガラスルツボ１は、上記の課題の項で述べたようにマルチ引き上げにおいて顕著に現れる問題を従来のルツボよりも効果的に解決するものであるからである。
【００２１】
（２）シリカガラスルツボの壁３
シリカガラスルツボ１の壁３は、図１に示す断面図のように、曲率が比較的大きいコーナー部３２と、上面に開口した縁部を有する円筒状の側部３１と、直線または曲率が比較的小さい曲線からなるすり鉢状の底部３３を有する。尚、本発明において、コーナー部３２とは、側部３１と底部３３を連接する部分で、コーナー部３２の曲線の接線がシリカガラスルツボの側部３１と重なる点から、底部３３と共通接線を有する点までの部分のことを意味する。
【００２２】
壁３は、ルツボ１の内面から外面に向かって鉱化剤３ａと、シリカガラス層３ｂとを備える。
【００２３】
（２−１）鉱化剤３ａ
鉱化剤３ａは、ルツボ１の内表面に配置される。内表面上での鉱化剤３ａの濃度は、１．０×１０５〜１．０×１０１７個／ｃｍ２である。上述したように、このような比較的低い濃度の鉱化剤３ａをルツボ１の内表面に配置すると、シリコンインゴットの引き上げ開始後にルツボ１の内表面全体に結晶層が形成される前にシリコン融液とルツボとの反応によってルツボ内表面にブラウンリングが形成され、鉱化剤３ａの作用によってブラウンリングの中心部の結晶化が促進され、これによって中心部の厚さが増大し、剥離が抑制される。また、ブラウンリング中心部の厚さが増大するので、ブラウンリングの中心部の結晶が溶損されても、ガラス面が露出しない。ブラウンリングは、シリコン融液とルツボとの接触時間が長くなるにつれて、その径が大きくなる。つまり、時間が経つにつれて、ルツボ１の内表面でのブラウンリングが占める面積の割合が大きくなる。鉱化剤３ａは、ブラウンリングの径方向の成長も促進し、ルツボ内表面の、シリコン融液に１００時間以上接触している部位においては、ブラウンリングが示す面積の割合は、８０％以上になる。つまり、ルツボ１が長時間の引き上げに使用される場合には、ルツボ１の内表面の大部分がブラウンリングに覆われる。本実施形態のルツボ１では、ブラウンリングの中央部の結晶化が促進されるので、比較的肉厚の厚い（従って、比較的強度が高い）ブラウンリングで内表面が覆われることにより、長時間の引き上げ時のルツボ１の座屈・沈み込みが抑制される。
【００２４】
鉱化剤３ａの濃度が１．０×１０１７個／ｃｍ２よりも高い場合、ルツボ内表面の結晶化の速度が速まって、シリコンインゴットの引き上げ開始後の早い段階でルツボ１の内表面全体に結晶層が形成されてしまうので、「発明が解決しようとする課題」の項で述べたものと同じ問題が生じうる。また、鉱化剤の濃度が１．０×１０５個／ｃｍ２よりも低い場合、ブラウンリングの中心部の結晶化が十分に促進されない。従って、鉱化剤の濃度は、１．０×１０５〜１．０×１０１７個／ｃｍ２である。また、鉱化剤の濃度は、１．０×１０８〜１．０×１０１４個／ｃｍ２であることが好ましい。１．０×１０８個／ｃｍ２以上である場合、ブラウンリングの中心部の結晶化を促進する効果が特に高く、１．０×１０１４個／ｃｍ２以下である場合、結晶化の速度が速すぎず、ルツボ１がカーボンサセプタに十分に馴染むからである。
【００２５】
鉱化剤３ａは、Ca、Sr、Ba、Ra、Ti、Zr、Cr、Mo、Fe、Co、Ni、Cu、及びAgの少なくとも一つの原子を含む。これらの原子は、ルツボ内表面の結晶化を促進する機能を有している。また、鉱化剤３ａは、Ca、Ba、Fe、及びTiのうちの少なくとも一つの原子を含むことが好ましい。これらの原子は、ブラウンリングの中心部の結晶化を促進する効果が特に高いからである。また、鉱化剤３ａは、Ca及びFeのうちの少なくとも一つの原子を含むことが好ましく、Caが最も好ましい。Ca又はFeを鉱化剤３ａとして用いた場合に、マルチ引き上げの場合でも単結晶化率が特に良好になるからである。
【００２６】
ルツボの内表面上での鉱化剤の濃度は、以下の方法によって測定することができる。まず、鉱化剤を溶かす洗浄液（高純度塩酸、高純度硝酸あるいは高純度過塩素酸＋超純水で作製する。一例をあげると、多摩化学あるいは和光純薬製の高純度塩酸[36％] を250ml、高純度硝酸[68%]を20ml、高純度過塩素酸[35％]を200mlと超純水を混ぜて、1000mlの洗浄液を作製する）を、鉱化剤を備えた石英ガラスルツボの内面に吹き付けて、鉱化剤をルツボの内表面から回収する。ルツボの底部に溜まった溶液を回収し、溶液が完全に蒸発しない範囲において酸を蒸発させる。冷却後、測定の補正に用いる標準液(濃度が正確にわかっている溶液で滴定に用いる)と同種の酸を追加し、定量する。測定には、プラズマをイオン源に用い、発生したイオンを質量分析部で検出するICP-MSを用いる。測定は、標準液から作製したスタンダート液から検量線を引いた後に、定量した液体の濃度を測定する。測定された濃度、定容量、試料採取量などを以下の計算式に入力し、単位面積当たりの重量(ng/cm2)を決定する。
C(ng/cm2)＝（Cs-Cb）×K×（B/M）×A/X
Cs:試料溶液中の各元素検出濃度（ppm）
Cb：空試験液中の各元素検出濃度（ppm）
B:定容量（ml or g）
M：試料採取量（ml）
A：洗浄液の使用量（ml）
K:標準液から求めた係数
X：試料面積（cm2）
【００２７】
（２−２）シリカガラス層３ｂ
シリカガラス層３ｂは、シリカガラスからなる層である。シリカガラス層３ｂの構成は特に限定されないが、鉱化剤３ａに接する層は、合成シリカガラス層（以下、「合成層」と称する）３ｃであることが好ましい。また、合成層３ｃの外側には天然シリカガラス層（以下、「天然層」と称する）３ｄを備えることが好ましい。
【００２８】
合成層３ｃは、化学合成された非晶質又は結晶質のシリカ（二酸化シリコン）を溶融させたものを固化して形成されるガラス（以下、「合成シリカガラス」と称する）からなる層であり、不純物濃度が非常に低い。従って、ルツボ１の内層を合成層３ｃにすることによってシリコン融液への不純物の混入を低減することができる。シリカの化学合成の方法は、特に限定されないが、四塩化珪素（ＳｉＣｌ４）の気相酸化（乾式合成法）や、シリコンアルコキシド（Ｓｉ（ＯＲ）４）の加水分解（ゾル・ゲル法）が挙げられる。
化学合成によって得られたシリカは、アモルファス状であって、結晶型の微細構造が実質的に存在していないので、構造が変化しやすい。このため、このようなシリカを溶融させたものを固化して形成される合成層は、粘度が比較的小さく、かつ結晶化されやすい。
合成層３ｃが結晶化されやすいので、合成層３ｃと鉱化剤３ａとを接触させた状態でルツボ１を加熱すると、鉱化剤３ａの作用によって、合成層３ｃに容易にブラウンリングが形成され、その中心部の結晶化が促進されやすい。
【００２９】
天然層３ｄは、合成層３ｃの外側に配置される層である。天然層３ｄは、α−石英を主成分とする天然鉱物を溶融させたものを固化することによって形成されるガラス（以下、「天然シリカガラス」と称する）からなる層である。α−石英を溶融させると粘度は大幅に低下するが、ＳｉＯ結合の繰り返しによる鎖状構造は完全には切断されず、天然シリカガラス中には結晶型の微細構造が残存しているため、天然シリカガラスは、構造が変化しにくい。このため、天然層３ｄは、粘度が比較的大きく、天然層３ｄを設けることによってルツボ１の強度が向上する。
【００３０】
２．シリカガラスルツボの製造方法
本実施形態のシリカガラスルツボ１のシリカガラス層３ｂは、（１）回転モールドの底面及び側面上に結晶質又は非晶質のシリカ粉を堆積させることによって、シリカガラス層用のシリカ粉層を形成し、（２）このシリカ粉層をアーク放電によって２０００〜２６００℃に加熱して溶融させて固化することによってガラス化すると共に直ちに冷却することによって、形成することができる。
【００３１】
天然層を形成するためのシリカ粉（天然シリカ粉）は、α−石英を主成分とする天然鉱物を粉砕して粉状にすることによって製造することができる。合成層を形成するためのシリカ粉（合成シリカ粉）は、四塩化珪素（ＳｉＣｌ４）の気相酸化（乾式合成法）や、シリコンアルコキシド（Ｓｉ（ＯＲ）４）の加水分解（ゾル・ゲル法）などの化学合成による手法によって製造することができる。
【００３２】
上記工程で得られたルツボ１の内表面に鉱化剤３ａを添加する方法は、特に限定されない。一例では、鉱化剤３ａは、Ca、Sr、Ba、Ra、Ti、Zr、Cr、Mo、Fe、Co、Ni、Cu、及びAgの酸化物や塩（例：例として、無機塩、硝酸塩、炭酸塩、硫酸塩、酢酸塩、シュウ酸塩、弗化塩、リン酸塩、酸化物、過酸化物、水酸化物、塩化物）を水、有機溶媒（例：アルコール）又はその混合物からなる溶媒に溶解又は分散させたものをシリカガラス層３ｂ上に塗布し、必要に応じて加熱することによって形成することができる。
【００３３】
また、鉱化剤３ａは、シリカ粉（好ましくは合成シリカ粉）に鉱化剤を添加したもの（以下、「鉱化剤添加シリカ粉」と称する）を準備し、シリカガラス層用のシリカ粉層上に鉱化剤添加シリカ粉を堆積させた後に、アーク溶融させることによって形成してもよい。鉱化剤添加シリカ粉は、一例では、シリカ粉と鉱化剤のアルコキシドを混合し、６００〜１１００℃程度の温度で焼成することによってシリカ粉表面に鉱化剤を付着させることによって、シリカ粉に鉱化剤を添加することができる。
【００３４】
シリカ粉層の溶融時には、モールド側からシリカ粉層を−５０以上〜−９５ｋＰａ未満の圧力で減圧することによって、気泡を実質的に有さない（気泡含有率が０．５％未満の）透明層を作製することができる。また、透明層を形成した後に、減圧の圧力を０以上〜−１０ｋＰａ未満にすることによって、透明層の外側に、気泡含有率が１％以上５０％未満の気泡含有層を形成することができる。本明細書において、気泡含有率とは、ルツボ１の一定体積（ｗ１）に対する気泡占有体積（ｗ２）の比（ｗ２／ｗ１）を意味する。
【００３５】
３．シリコンインゴットの製造方法
シリコンインゴットは、（１）本実施形態のシリカガラスルツボ１内で多結晶シリコンを溶融させてシリコン融液を生成し、（２）シリコン種結晶の端部を前記シリコン融液中に浸けた状態で前記種結晶を回転させながら引き上げることによって製造することができる。シリコン単結晶の形状は、上側から円柱状のシリコン種結晶、その下に円錐状のシリコン単結晶、上部円錐底面と同じ径を持つ円柱状のシリコン単結晶（以下、直胴部と称する）、頂点が下向きである円錐状のシリコン単結晶からなる。
【００３６】
本実施形態のルツボ１を用いてシリコンインゴットの引き上げを行うと、ルツボ１の内表面にブラウンリングが形成され、このブラウンリングの中央部の結晶化が促進される。従って、本実施形態のルツボ１を用いれば、ブラウンリングの内側においてガラス面が露出しないように、シリコンインゴットの引き上げを行うことが可能である。
【００３７】
マルチ引き上げを行う場合には、シリカガラスルツボ１内に多結晶シリコンを再充填及び溶融させて、シリコンインゴットの再度の引き上げを行う。
特許文献１及び２のルツボでは、ルツボがカーボンサセプタに馴染む前にルツボ内表面が結晶化されるので、ルツボがカーボンサセプタに馴染まず、従って、このルツボがマルチ引き上げに使用されて溶損によりルツボ１の壁厚が薄くなると、ルツボの座屈や沈み込みが起こりやすい。
一方、本実施形態のルツボでは、ルツボ内表面の結晶化が比較的遅いので、ルツボがカーボンサセプタに十分に馴染み、かつ長時間経過後は大きく成長したブラウンリングによって内表面の全体又は大部分の領域が覆われるので、ルツボの座屈や沈み込みが起こりにくい。また、本実施形態のルツボでは、ブラウンリングの中央部での結晶化速度が促進されるので、ブラウンリングの内部でガラス面が露出されることが抑制される。
【実施例】
【００３８】
１．鉱化剤の構成が結晶性に与える影響
外径が８００ｍｍであり、壁厚が１５ｍｍ（内側から合成層１ｍｍ、天然層１４ｍｍ）であるルツボを製造した。実施例及び比較例のルツボには、鉱化剤の水酸化物の水溶液をルツボが回転している状態で、ルツボ内表面に塗布あるいは噴霧した。その後、大気雰囲気中において、２００℃まで昇温することによって、鉱化剤を内表面に固着させた。
【表１】
0005610570.tif 000002
【００３９】
実施例及び比較例のルツボを用いて直径３００ｍｍのシリコンインゴットを３本引き上げた。引き上げは、ルツボをカーボンサセプタで支持した状態で行った。シリコンインゴットを一本引き上げるごとに、多結晶シリコン塊を再充填・溶解させた。得られた３本のシリコンインゴットの結晶性を評価した。結晶性の評価は、（シリコン単結晶の直胴部の質量）／（引上げ直前にルツボに充填されているシリコン融液の質量）の値（単結晶率）に基づいて行った。その結果を表２に示す。表２における評価基準は、以下の通りである。
◎：単結晶率が0.80以上〜0.99未満
○：単結晶率が0.70以上〜0.80未満
△：単結晶率が0.60以上〜0.70未満
×：単結晶率が0.60未満
【００４０】
【表２】
0005610570.tif 000003
【００４１】
表２を参照すると明らかなように、実施例及び比較例の何れのルツボを用いても、１本目のシリコンインゴットの結晶性は良好であった。しかし、２〜３本目のシリコンインゴットでは、実施例のルツボを用いた場合に得られたシリコンインゴットの結晶性は、比較例のルツボを用いた場合よりもはるかに良好であった。また、実施例２及び５のルツボを用いた場合は、３本目のシリコンインゴットの結晶性も非常に良好であった。この結果によって、本発明のルツボを用いれば、マルチ引き上げの場合でも、結晶性の良好なシリコンインゴットを得ることができることが実証された。
【００４２】
２．鉱化剤の構成が結晶化速度に与える影響
表２に示す結果が得られた理由について検討するために、実施例１及び参考例１及び比較例１〜２とルツボを１４５０℃のシリコン融液に浸漬させて、浸漬時間とブラウンリング中央部の結晶層の厚さの関係と、鉱化剤濃度とブラウンリング密度の関係を調べた。その結果を図３及び図４に示す。図４には、５０時間経過時のブラウンリング密度を示した。
【００４３】
図３及び図４を参照すると、次のことが分かる。比較例１では、ブラウンリング中央部の結晶化の速度が遅すぎて、浸漬時間が長くなるに連れて溶損によって結晶層の厚さが薄くなり、３０時間後にガラス面が露出した。また、比較例２では、結晶化の速度が非常に速く且つブラウンリングの密度が高いので比較的速い段階でルツボの内表面全体が結晶化された。実施例１及び参考例１では、結晶化の速度と溶損の速度がほぼ等しく、ほぼ同じ厚さの結晶層が長時間に渡って維持された。さらに、実施例１及び参考例１では、ブラウンリングの密度が比較例２よりも低く、且つ各ブラウンリングの大きさも比較例２よりも小さいので、内表面全体が結晶化されることがなかった。
以上より、比較例１ではガラス面が露出したためにシリコンインゴットの結晶性が悪くなり、比較例２では、シリコンインゴットの引き上げ開始後の早い段階でルツボの内表面全体が結晶化されたため、ルツボが十分にカーボンサセプタに馴染まず、マルチ引き上げの際にシリコンインゴットの結晶性が悪化したことが分かった。
【図１】
0005610570.tif 000004
【図２】
0005610570.tif 000005
【図３】
0005610570.tif 000006
【図４】
0005610570.tif 000007